式LiMxNyCo1xyO2で表される2重にドープされたリチウムコバルト酸化物からなる、高電圧、高性能の層状正極材料であって、ここで、x及びyは正の値であり、M及びNはドーパントであり、Mは2価のアルカリ土類金属カチオンであり、及びNは2価の遷移金属カチオンである、層状正極材料。使用される2価のアルカリ土類金属カチオンがマグネシウムであり、及び使用される2価の遷移金属カチオンが銅である、請求項1に記載の高電圧、高性能の層状正極材料。前記ドーパントは、高導電性、高放電容量、構造安定性、及び46Vまでの高い電圧でのサイクル安定を与える、請求項1に記載の高電圧、高性能の層状正極材料。前記正極材料が、02Cレートで50サイクルまで、160~230mAhgの高い放電容量を示す、請求項1に記載の高電圧、高性能の層状正極材料。前記正極材料が、高いレートで50サイクルまで847~952の容量維持率を示す、請求項1に記載の高電圧、高性能の層状正極材料。前記正極材料が46Vまでの高電圧性能及び020~025mAhg-1cycle-1までの低い容量減衰を示す、請求項1に記載の高電圧、高性能の層状正極材料。下記工程を含む、マイクロ波加熱法で高電圧、高性能の層状正極材料を作る方法。iリチウム、銅、マグネシウム及びコバルトの塩を10600533~1050233の重量比で混合する工程、ii工程iで得られた該混合物を水に11~1520の比で溶解して金属イオン溶液を得る工程、iii工程iiで得られた金属イオン溶液を回転速度300~450rpmで80~100°Cの温度で、2~3時間連続して撹拌し、高濃度溶液を得る工程、iv工程iiiで得られた該高濃度溶液を陶器皿もしくはシリカるつぼへ移し、そして電子レンジの回転皿の中央に置く工程、v工程ivで得られた溶液に、周波数1500~2400MHzのマイクロ波を、100出力で30~40分間照射する工程、vi工程vで得られた照射された溶液を空気オーブン中、100~120°Cの温度で2~4時間乾燥する工程、vii工程viで得られた乾燥された溶液を2~4時間、空気中で、乳鉢で粉砕して純粋相の高電圧、高性能層状正極材料を得る工程。前記方法が、ステップviの後のさらなる焼成を含むことなく実施される、請求項7記載の方法。正極材料と負極材料を含むリチウムイオン電池であって、正極材料が式LiMxNyCo1xyO2で表される二重にドープされたリチウムコバルト酸化物を含み、ここでx及びyは正の値であり、M及びNはドーパントであり、Mは2価のアルカリ土類金属カチオンであり、Nは2価の遷移金属カチオンであり、負極材料がカーボン紙を含む、リチウムイオン電池。使用されるカーボン紙が極細繊維生地のカーボンシートである、請求項9記載の電池。前記負極材料が、第1サイクルの放電において、1C及び02Cレートで、夫々、100~140mAhg及び200~240mAhgの放電容量を示す、請求項9記載の電池。前記負極材料が、001~15Vで充放電サイクルされたときの100サイクル後において、1C及び02Cレートで90~97のサイクル安定性を示す、請求項9記載の電池。前記負極材料が5~7mAhgの非常に低い不可逆容量を与える、請求項9記載の電池。前記リチウムイオン電池が、29~41Vで充放電サイクルされたときの200サイクル後において95~98のサイクル安定性を示す、請求項9記載の電池。前記リチウムイオン電池が、1Cレートでの第1サイクルにおいて70~90mAhgの放電容量を示す、請求項9記載の電池。前記電池が高いレートにおいて95~98の可逆性を示す、請求項9記載の電池。前記電池が140~300Whkgのエネルギー出力を示す、請求項9記載の電池。前記電池がLED照明の電源として有用である、請求項9記載の電池。前記電池がソーラーパネルを介して充電可能であり、且つ、1時間内に充電可能であり、LED照明の電源として1時間作動する、請求項9記載の電池。本発明の主目的は、リチウムイオン電池用に、高電圧、高性能の層状正極材料、LiMxNyCo1xyO2であって、ここで、x及びyは正の値であり、M及びNはドーパントであり、Mは2価のアルカリ土類金属カチオンでありNは2価の遷移金属カチオンを提供することである。本発明の他の目的は、リチウムイオン二次電池に好適な正極材料を提供することである。本発明のさらに他の目的は、適切な混合ドーパントを有する高度に規則正しいリチウムコバルト酸化物であって、高電圧でのサイクリングの間の良好な構造安定性を示すものを提供することである。本発明のさらに他の目的は、02CレートCは電極中に存在する活性材料の総容量であり、及び該容量の15時間の速度、即ち02時間の速度での放電において160~230mAhg-1の良好/合理的な放電容量及び2946Vでサイクルされたときに50サイクル後に90~95の優れたサイクル効率を示すことができる正極材料を提供することである。本発明のさらに他の目的は、超極細繊維生地ミクロファイバーテクスチャを有するグラファイト性カーボン紙の負極を提供することである。本発明のさらに他の目的は、02CレートCは電極中に存在する活性材料の総容量であり、及び該容量の15時間の速度で、即ち02時間の速度での放電で200~240mAhg-1の良好/合理的な放電容量及び001~15Vで100サイクルされた後であっても90~97の優れたサイクル安定性と5~7mAhg-1の低い不可逆容量とを示すことができる、自立性カーボン紙負極材料を提供することである。本発明のさらに他の目的は、上記正極材料と高性能カーボン紙負極材料と適切な電解液を組み合わせて、LED照明の電源として作用するリチウムイオン電池アセンブリを提供することである。本発明のさらに他の目的は、グリッド/太陽光発電の双方から充電可能なリチウムイオン電子を提供することである。本発明のさらに他の目的は、1CレートCは電極中に存在する活性材料の総容量であり該容量を1時間で放電する速度で、70~90mAhg-1の放電容量と29~41Vで200サイクル後であっても95~98のサイクル安定性を与えることができる2016型リチウムイオンコイン電池構造を提供することである。従って、本発明は、式LiMxNyCo1xyO2で表される二重にドープされたdualdopedリチウムコバルトからなる、高電圧、高性能の層状正極材料であって、ここで、x及びyは正の値であり、M及びNはドーパントであり、Mは2価のアルカリ土類金属カチオンであり、及びNは2価の遷移金属カチオンである。本発明の一態様において、使用される2価のアルカリ土類金属カチオンはマグネシウムであり、及び使用される2価の遷移金属は銅である。本発明の他の態様において、前記ドーパントは高導電性、高放電容量、構造安定性及び46Vまでの高い電圧におけるサイクル安定性を与える。本発明のさらに他の態様において、前記正極材料は、02Cレートで50サイクルまで、160~230mAhgの高い放電容量を示す。本発明のさらに他の態様において、前記正極材料が、高いレートで50サイクルまで847~952の容量維持率を示す。本発明のさらに他の態様において、前記正極材料が46Vまでの高電圧性能及び020~025mAhg-1cycle-1までの低い容量減衰を示す。本発明のさらに他の態様は、下記工程を含む、マイクロ波加熱法で高電圧、高性能の層状正極材料を作る方法である。iリチウム、銅、マグネシウム及びコバルトの塩を10600533~1050233の重量比で混合する工程、ii工程iで得られた該混合物を水に11~1520の比で溶解して金属イオン溶液を得る工程、iii工程iiで得られた金属イオン溶液を回転速度300~450rpmで80~100°Cの温度で、2~3時間連続して撹拌し、高濃度溶液を得る工程、iv工程iiiで得られた該高濃度溶液を陶器皿もしくはシリカるつぼへ移し、そして電子レンジの回転皿の中央に置く工程、v工程ivで得られた溶液に、周波数1500~2400MHzのマイクロ波を、100出力で30~40分間照射する工程、vi工程vで得られた照射された溶液を空気オーブン中、100~120°Cの温度で2~4時間乾燥する工程、vii工程viで得られた乾燥された溶液を2~4時間、空気中で、乳鉢で粉砕して純粋相の高電圧、高性能層状正極材料を得る工程。本発明のさらに他の態様において、前記方法が、ステップviの後のさらなる焼成を含むことなく実施される。本発明のさらに他の態様は、正極材料と負極材料を含むリチウムイオン電池であって、正極材料が式LiMxNyCo1xyO2で表される二重にドープされたリチウムコバルト酸化物を含み、ここでx及びyは正の値であり、M及びNはドーパントであり、Mは2価のアルカリ土類金属カチオンであり、Nは2価の遷移金属カチオンであり、及び負極材料がカーボン紙を含む、リチウムイオン電池である。本発明のさらに他の態様において、使用されるカーボン紙が極細繊維生地のカーボンシートである。本発明のさらに他の態様において、前記負極材料が、第1サイクルの放電において、1C及び02Cレートで、夫々、100~140mAhg及び200~240mAhgの放電容量を示す。本発明のさらに他の態様において、前記負極材料が、001~15Vで充放電サイクルされたときの100サイクル後において、1C及び02Cレートで90~97のサイクル安定性を示す。本発明のさらに他の態様において、前記負極材料が5~7mAhgの非常に低い不可逆容量を与える。本発明のさらに他の態様において、前記リチウムイオン電池が、29~41Vで充放電サイクルされたときの200サイクル後において95~98のサイクル安定性を示す。本発明のさらに他の態様において、前記リチウムイオン電池が、1Cレートでの第1サイクルにおいて70~90mAhgの放電容量を示す。本発明のさらに他の態様において、前記電池が高いレートにおいて95~98の可逆性を示す。本発明のさらに他の態様において、前記電池が140~300Whkgのエネルギー出力を示す。本発明のさらに他の態様において、前記電池がLED照明の電源として有用である。本発明のさらに他の態様において、前記電池がソーラーパネルを介して充電可能であり、且つ、1時間内に充電可能であり、LED照明の電源として1時間作動する。本発明の利点本発明は、適切に二重ドープされた正極材料を提供する。本発明は、正極材料の一工程合成法を提供する。本発明は高容量正極材料を提供する。本発明はコスト効果的な自立性負極を提供する。本発明は、非常に低い不可逆容量を提供する。本発明は、簡易化された組み立て工程を提供する。本発明は優れたサイクル特性及び可逆性を提供する。本発明は、1Cレートで70~90mAhg-1を出力し及び29~41Vで50サイクル後であってさえ90~95の優れたサイクル安定性を示すリチウムイオンコイン電池を提供する。本発明は、グリッド/太陽光発電の双方によって充電可能なリチウムコイン電池を提供する。該電池はLEDを点灯するのに適する。本発明において、新しい再充電可能なリチウム又はリチウムイオン電池2016が、おもちゃ、LED照明電源等の商業用用途のために開発された。電池は負極、自立性カーボンシート、及び二重にドープされた層状のコバルト酸化物を正極として含む。リチウムイオン電池の構造は、グリッド/太陽光発電により充電可能であり、コンパクトLED電球を点灯することができる。該電池は正極と負極の間に置かれた電解液を含浸させたポリプロピレンセパレータも含み、正極、負極及びセパレータが一緒に保持されて、電気化学的エネルギー貯蔵デバイスを形成する。本発明において、自立性カーボンシートが負極として使用され、その事はリチウムイオン電池において通常使用される専用の銅集電体の使用を不要とし、及び、異なる成分、即ち、導電性材料、結合材料及びスラリー剤を混ぜ及びコーティングするプロセスを含むスラリーコーティング工程を完全に不要ともし、それによって大きなコスト低減を可能とする。さらに、カーボンシートは、下記の物理的特性を有する:厚み03~035mm密度05gcc電気抵抗40MPa多孔度70気体透過性25~30ccsecこの高い多孔性の生地テクスチャは、電荷放電の間のイオンの移動性にとって必須である電解質を保持するのに役立つ。さらに、該材料の非常に低い抵抗は電池の内部抵抗を減じ、それによって、高い電流容量を示す。図1は、001~15Vでサイクルを繰り返したときの、02C及び1Cレートにおけるカーボン紙の最初の放電カーブを示す。カーボンシートの最初の放電容量は02C及び1Cレートにおいて夫々約200~240及び100~140mAhgである。双方の場合において、非常に低い不可逆容量が得られた。この充電/放電プロセスは、リチウムイオンのカーボン層へのインターカーレーション及びカーボン層からのデインターカーレーションと組み合されている。低い不可逆容量は、非常に薄いSEI固体電解質界面皮膜の形成に因り、これは少量のLiイオンを消費する。図2は、001~15Vでサイクルを繰り返したときの、02C及び1Cレートにおけるサイクル数に対する放電容量の変化を示す。カーボンシートは02C及び1Cレートにおいて50番目のサイクルの終わりに90~97維持する。この優れたサイクル安定性は、第1サイクルにおいて形成される薄いSEI層によって達成可能であり、それはカーボン生地への及び該生地内でのLiイオンの動きをさらに助ける。比容量は、活性材料1g当たりの放電容量に他ならない。本発明は、リチウムイオン電池用に高電圧、高性能の層状カソード材料を提供し、それは、銅及びマグネシウムの2価カチオンを遷移金属サイトに含む、空間群R3m対称性を有するリチウム化lithiated酸化コバルトを含む。R3mは層状リチウムコバルト酸化物材料の結晶学上の表示である。2価金属カチオンは、構造上の安定性及び高い導電性を層状リチウムコバルト酸化物に与える。二重にドープされたリチウムコバルト酸化物は、下記一般式を有し、LiMxNyCo1xyO2ここで、x及びyは正の値001≦x、y≦02であり、Mはマグネシウム2価アルカリ土類金属カチオンであり、Nは銅2価の遷移金属カチオンである。本発明は、2価の遷移金属Cu及びアルカリ土類金属Mgカチオンを添加して高電圧における構造並びにサイクル安定性を改良する。2価のアルカリ土類金属カチオンが構造安定性を高めるのに加え、2価の遷移金属カチオンは、高電圧でのサイクル安定性を高める。本発明は、2価のMg及びCuイオンの混合ドーパントの効果によって、容量を増加し、及び、良い構造並びに高電圧でのサイクル安定性を提供する。該ドーパントは電池体積を増加し、それはリチウムインターカーレーション/デインターカーレーションのためのより多くの空間及びより短い拡散経路長を与える。ドーパントMg及びCuによって、Co4と少量の中間スピンCo3イオンが同時に存在するようになり、双方が導電率の向上に寄与する。本発明の材料は、46Vまでの高電圧特性及び低い容量減衰を示す。この一般式LiMxNyCo1xyO2の層状リチウムコバルト酸化物の合成プロセスは、30~40分要し、及びさらなる焼成を必要としないが、従来の方法、例えばゾル‐ゲル法及び固相法は、8時間以上かかる。該方法は、広く、化学量論量のリチウム、銅、マグネシウム及びコバルトの硝酸塩を用いて、均一な溶液を形成し及び電子レンジ内で30~40分照射することを含む。該材料は、公知の方法を用いてリチウムイオン二次電池用の正極へと形成される。正極を作るためには、公知の添加剤とバインダー材料を用い、活性材料、導電性添加剤及びバインダーを801010の比で混ぜてスラリーを作り、そして集電体上に広げる。導電添加材料の例は、アセチレンブラックであり、バインダの例はフッ化ポリビニリデンであり、及び集電体の例はアルミニウム箔である。層状正極材料のリチウム対極電極に対する電気化学的性能を図3及び4に示す。図3は、正極活性材料LiMg0015Cu0185Co08O2、LiMg0035Cu0165Co08O2及びLiMg0049Cu0151Co08O2の初期充電及び放電カーブを示す。実施例1、2及び3の放電容量は、夫々、208、230及び190mAhg1である。2価カチオンでドープされた材料の初期放電容量は、現在使用されているLiCoO2材料及び他のドープされた材料よりも高い。これらの材料の高い容量は、高電圧でリチウムの挿入及び放出が完了することに因る。図4は、50サイクルに亘り調べた02CレートでのLiMgxCuyCo1xyO2層状材料のサイクル性能を示す。層状LiMgxCuyCo1xyO2の第50サイクルの放電容量は、組成、及びにおいて、夫々、185、219及び161mAhg-1である。50サイクル後の放電容量維持率は、夫々、889、952及び847である。これらの本発明に従う層状リチウムコバルト酸化物材料の高い放電容量及び放電維持率は、ドーパントの添加による構造安定性及び導電性向上による。ドープされた電気化学的に不活性なMgイオンは、電荷補償のためのより多くのCo4イオンを生成する。Cu2及びMg2のCo3より大きいイオン半径pm:ピコメーターは、単位格子を広げるが、格子構造を壊すことはない。リチウムの挿入/放出の間に、ドーパントは、層状LiMgxCuyCo1xyO2正極材料が縮むことを防ぐ。この種のピラー柱効果は、リチウムイオンが動くためにより多くの空間を与える。同時に、導電率が向上され、及び、ドーピング後にリチウムイオン拡散係数が増える。図5は、繊維状カーボン紙負極及び層状LiMgxCuyCo1xyO2正極を用いて2016型に構成されたリチウムイオン電池の第一番目のサイクルにおける、典型的な充電及び放電カーブを示す。これらの電池は29~41Vで、1Cレートで充放電サイクルされ、放電容量7090mAhg1を示し、及びエネルギ密度140300Whkgを与えた。図6は、1Cレートで50サイクル、充放電サイクルさせた2016型リチウムイオンコイン電池のサイクル特性を示す。該電池は、試験された50周期に亘り、サイクル効率95~98の安定したサイクル特性を示す。この優れたサイクル特性は、正極材料中に存在する適切なドーパントにより高められたLiの動き及び最初の充電/放電プロセスの間に負極表面上に上手く形成された薄いSEI層による。[実施例]下記実施例を、実地における本発明の実施をより詳細に示すためのものとして示し、従って、本発明の範囲を限定するものとみなされるべきではない。正極材料の調製LiMg0015Cu0185Co08O2の調製化学量論量の無水LiNO3、Cu23H2O、Mg6H2O及びCo24H2Oを混合し、3回蒸留した100mlの水に溶解してLiMgxCuyCo1xyO2の合成を行った。得られた金属イオン溶液を300rpmで2時間、暖かい条件下で連続撹拌した。上記高濃度溶液を陶器皿に移して電子レンジKenstar、インド製、2450MHz1500Wの回転皿の中央に置いた。該溶液に、フル出力100マイクロ波出力2450MHzマイクロ波周波数で35分照射した。反応の間、化学成分が急加熱され、反応の間ずっと、陶器皿内に赤色発光が現れた。反応完了後、空気乾燥機で生成物を2時間乾燥し、得られた生成物を空気中で2時間乳鉢で粉砕して、純粋相のphasepureLiMgxCuyCo1xyO2及びサブミクロンサイズの粒子を得た。該材料を導電性材料及びバインダーと混合して、スラリー状とし、アルミ箔上に塗付した。それをホットプレスし、18mmバルクbalksを型抜きした。正極材料の調製LiMg0035Cu0165Co08O2の調製化学量論量の無水LiNO3、Cu23H2O、Mg6H2O及びCo24H2Oを混合し、3回蒸留した100mlの水に溶解してLiMgxCuyCo1xyO2の合成を行った。得られた金属イオン溶液を300rpmで2時間、暖かい条件下で連続撹拌した。上記高濃度溶液を陶器皿に移して電子レンジKenstar、インド製、2450MHz1500Wの回転皿の中央に置いた。該溶液に、フル出力100マイクロ波出力2450MHzマイクロ波周波数で35分照射した。反応の間、化学成分が急加熱され、反応の間ずっと、陶器皿内に赤色発光が現れた。反応完了後、空気乾燥機で生成物を2時間乾燥し、得られた生成物を空気中で、2時間乳鉢で粉砕して、純粋相のLiMgxCuyCo1xyO2及びサブミクロンサイズの粒子を得た。該材料を導電性材料及びバインダーと混合して、スラリー状とし、アルミ箔上に塗付した。それをホットプレスし、18mmバルクを型抜きした。正極材料の調製LiMg0049Cu0151Co08O22の調製化学量論量の無水LiNO3、Cu23H2O、Mg6H2O及びCo24H2Oを混合し、100mlの3回蒸留した水に溶解してLiMgxCuyCo1xyO2の合成を行った。得られた金属イオン溶液を300rpmで2時間、暖かい条件下で連続撹拌した。上記高濃度溶液を陶器皿に移して電子レンジKenstar、インド製、2450MHz1500Wの回転皿の中央に置いた。該溶液に、最高出力100マイクロ波出力2450MHzマイクロ波周波数で30~40分照射した。反応の間、化学成分が急加熱され、反応の間ずっと、陶器皿内に赤色発光が現れた。反応完了後、空気乾燥機で生成物を2時間乾燥し、得られた生成物を空気中で2時間乳鉢で粉砕して、純粋相のphasepureLiMgxCuyCo1xyO2及びサブミクロンサイズの粒子を得た。該材料を導電性材料及びバインダーと混合して、スラリー状とし、アルミ箔上に塗付した。それをホットプレスし、18mmバルクを型抜きした。負極材料の調製炭素繊維に樹脂を含浸させる周知の製紙技術によってカーボン紙を合成した。炭素シート負極を負極材料として直接使用し、該シートを直径18mmの大きさに打ち抜いた。コイン電池アセンブリ及び電気化学的評価上記の方法で調製された正極及び負極、及びこれらの電極の間に挟まれたプロピレンフィルムセパレータを用いて、アルゴンで満たされたグローブボックス内でリチウムイオンコイン電池を組み立てた。該セパレータに、EC/DEC11溶媒中に溶解された1MLiPF6を浸み込ませた。該コイン電池を複数のCレートでの200サイクルの充放電サイクルに供した。一致する結果を得るために実験を繰り返した。典型的な結果を図5及び6に示す。いくつかの電池をソーラーパネルを通してソーラーパワーによって充電した。充電電流は日中の太陽照射光の強度に依存して20~50mAであり、放電電流は約30~15mAであった。該電池は、1時間で充電可能であり、LEDを1時間点灯することができた。